УПЛОТНЯЮЩАЯ ПРОКЛАДКА

Полезная модель относится к строительству и может быть использована для герметизации стыков между стеновыми, кровельными панелями и другими подобными конструкциями
Известны уплотняющие прокладки круглого, овального или прямоугольного сечения (см. ГОСТ 25621-83 «Материалы и изделия полимерные строительные герметизирующие и уплотняющие», п.1.3.1), размещаемые в стыках между панелями в процессе их монтажа, как, например, показано на чертежах описания изображения к авт. свид. СССР №1325143 МПК Е 04 В 1/38, 1/60.
Однако указанные уплотняющие прокладки не обеспечивают надежной герметизации стыков, вследствие чего рекомендуется предварительно проконопатить стыки просмоленной сухой паклей или войлоком (см. Серия 2.230-2 «Детали стен и перегородок общественных зданий». Выпуск 5 «Деформационные швы стен каркасно-панельных зданий в конструкциях серии 1.020-1/83». Рабочие чертежи). Более того, такие уплотняющие прокладки не являются универсальными и поставляются на строительную площадку различных типоразмеров с учетом возможных вариаций размеров зазоров в стыках. Указанные недостатки особо существенны при ремонте старых зданий и сооружений, где разница в величине зазоров стыков часто весьма значительна.
Известна уплотняющая прокладка, выполненная из эластичного материала в виде соединенных под прямым углом стенки и полки, которая снабжена приливом для соединения с нижележащей панелью, при этом в стенке прокладки образованы продольные каналы, а на ее поверхности, обращенной к полке, расположены параллельно закрылки (см. патент СССР №510156, МПК Е 04 В 1/68).
Описанная уплотняющая прокладка улучшает герметизацию стыка, но может быть использована только при монтаже новых зданий и сооружений и не приемлема для герметизации стыков при ремонте. Кроме того, технология изготовления этой прокладки значительно сложнее, чем описанных выше.
За прототип выбрана уплотняющая прокладка, выполненная в виде эластичной ленты, ширина которой превышает ширину герметизируемого стыка, (см. ГОСТ 25621-83 «Материалы и изделия полимерные строительные герметизирующие и уплотняющие» п.1.3.1).
Указанная уплотняющая прокладка проста в изготовлении и применяется для герметизации стыков как при монтаже новых зданий и сооружений, так и при ремонте.
К основным недостаткам прототипа следует отнести то, что качество герметизации ремонтируемого стыка в значительной степени зависит от добросовестности рабочего, выполняющего эту работу, которая включает нанесение клеящего состава, введение прокладки в согнутом виде в стык и последующее прижатие (приклеивание) прокладки посредством деревянного или металлического шпателя с затупленной кромкой.
С целью снижения влияния человеческого фактора на качество герметизации стыков уплотняющей прокладкой, выполненной в виде эластичной ленты, предпринимались многочисленные попытки механизировать процесс герметизации (см., например, авт. свид. №676704, МПК Е 04 В 1/60 «Способ герметизации шва между сборными конструкциями»). Однако, как правило, все эти технические решения, повышая качество герметизации стыков, одновременно снижали производительность процесса герметизации, усложняли его, а зачастую увеличивали энергозатраты.
Техническая задача полезной модели состояла в создании уплотняющей прокладки, повышающей качество герметизации стыков, простой в изготовлении и монтаже.
Сущность полезной модели заключается в том, что в уплотняющей прокладке, выполненной в виде эластичной ленты, ширина которой превышает ширину герметизируемого стыка, толщина уплотняющей прокладки равна
где: h - толщина уплотняющей прокладки, м;
l - ширина уплотняющей прокладки, м;
кр
P - предел прочности материала, из которого сделана уплотняющая прокладка, МПа;
μ - коэффициент Пуассона;
Е - модуль упругости Юнга для материала, из которого сделана уплотняющая прокладка, МПа.
Кроме того, ширина уплотняющей прокладки равна l≤1,5α, где:
l - ширина уплотняющей прокладки, м;
α - ширина герметизирующего стыка, м.
Такая конструкция уплотняющей прокладки обеспечивает ей упругость, необходимую для самопроизвольного прижатия концов прокладки к торцовым поверхностям панелей, образующим стык. Это повышает качество герметизации стыка.
Предлагаемая уплотняющая прокладка проста в изготовлении и монтаже. Она может быть изготовлена из резины, бутилкаучука, полиуретана, поливинилхлорида и других эластичных материалов.
Полезная модель поясняется чертежами, где на фиг.1 изображен общий вид уплотняющей прокладки, на фиг.2 - стык, герметизированный предлагаемой уплотняющей прокладкой.
Уплотняющая прокладка выполнена в виде эластичной ленты 1, ширина «l» которой превышает ширину «α» герметизируемого стыка. Толщина уплотняющей прокладки выполнена равной
где:
h - толщина уплотняющей прокладки, м;
l - ширина уплотняющей прокладки, м;
кр
P - предел прочности материала, из которого сделана уплотняющая прокладка, МПа;
μ - коэффициент Пуассона, безразмерный;
Е - модуль упругости Юнга для материала, из которого сделана уплотняющая прокладка, МПа.
Выше приведенная формула получена заявителем эмпирическим путем и приемлема для определения толщины уплотняющих прокладок, изготавливаемых из любых эластичных материалов.
Такая толщина уплотняющей прокладки обеспечивает ей упругость, необходимую для самопроизвольного прижатия концов прокладки к торцевым поверхностям 2,3 панелей 4,5, образующим стык (см. фиг.2).
Наиболее оптимальная ширина прокладки l≥1,5α., где:
l - ширина уплотняющей прокладки, м;
α - ширина герметизирующего стыка, м.
При такой ширине уплотняющей прокладки практически исключается некачественная герметизация стыка, происходящая из-за небрежности при сгибании прокладки и введением ее в стык.
1
В случае если ширина уплотняющей прокладки будет равна 1,5α>l≥1,2α, то при введении согнутой прокладки в стык необходимо следить, чтобы отогнутые концы прокладки находились на одном уровне друг с другом. То есть, другими словами, уплотняющая прокладка должна быть согнута по середине, по осевой линии NN (см. фиг.1). В противном случае герметизация стыка может быть не обеспечена.
Если ширина уплотняющей прокладки будет равна l<1,2α, герметизации стыка не произойдет.
Герметизацию стыка предлагаемой уплотняющей прокладкой осуществляют следующим образом. На торцовые поверхности 2,3 или на
1
одну из поверхностей уплотняющей прокладки наносят клеевой состав. Уплотняющую прокладку сгибают по осевой линии NN, вводят в согнутом (сжатом) состоянии в стык, а затем отпускают. Уплотняющая прокладка под воздействием собственной упругости разжимается, стремясь возвратиться в исходное положение, и своими концами входит в контакт с торцевыми поверхностями 2,3, приклеиваясь к ним, как показано на фиг.2. Для повышения надежности приклеивания уплотняющей прокладки рекомендуется прижать ее к торцевым поверхностям 2,3 посредством, например, шпателя. Последняя операция наиболее актуальна, если торцовые поверхности имеют значительные неровности.